습윤 층 을 지지 하 는 금속 화 된 MYLAR ™ 기판 을 130 ℃ 로 예열 된 통풍 형 오븐 으로 신속 하 게 옮기 고 40 분 동안 가열 해 두 었 다 . 상기 단계 들 로부터 약 3 - 6 마이크 론 범위 의 두께 를 가진 SOF 가 제공 되 었 는데 , 단일 프리 - 스탠딩 SOF 로서 기판 으로부터 박리 될 수 있 다 . SOF 의 색 은 녹색 이 었 다 . 상기 SOF 의 일부분 의 퓨리 에 트랜스폼 적외선 스 팩 트 럼 ( Fourier - transform infrared spectrum ) 이 도 4 에 나타나 있 다 .